Коррозионно-стойкая сталь
CORROSION-RESISTANT STEEL

Изобретение относится к области черной металлургии, в частности к составам стали, которая может быть использована для изготовления оборудования химической, нефтяной, текстильной и других отраслей промышленности.
Известна коррозионно-стойкая сталь, содержащая мас. %: углерод 0,03-0,1; кремний 0,3-0,8; марганец 0,1-0,5; хром 27,0-29,0; сера 0,005-0,015; фосфор 0,003-0,009; молибден 0,1-0,5; иттрий 0,01-0,08; сурьма 0,0008-0,002; железо - остальное [1].
Задачей изобретения является повышение коррозионной стойкости стали.
Технический результат достигается тем, что коррозионно-стойкая сталь, содержащая углерод, кремний, марганец, хром, молибден, иттрий, железо, дополнительно содержит тантал и медь, при следующем соотношении компонентов, мас. %: углерод 0,01-0,02; кремний 0,1-0,2; марганец 0,1-0,5; хром 27,0-29,0; молибден 1,0-3,0; иттрий 0,01-0,08; тантал 0,15-0,3; медь 0,1-0,2; железо - остальное.
В таблице приведены составы стали.
Повышение коррозионной стойкости стали достигается за счет комплексного влияния компонентов, входящих в ее состав. Хром, молибден, тантал обеспечивают повышенную прочность, твердость и коррозионную стойкость стали. Иттрий раскисляет сплав. Медь препятствует возникновению и развитию трещин в стальных изделиях.
Сталь может быть выплавлена в электропечах. Термическая обработка стали включает закалку при температуре 850°С в масло и отпуск при температуре 530°С.
Источник информации
1. SU 1076489, С22С 38/60, 1984.